(57)【特許請求の範囲】
【請求項１】
光電変換部と、前記光電変換部の第一主面上の集電極とを有する太陽電池であって、
前記集電極は、前記光電変換部側から順に第一導電層と第二導電層とを含み、
前記光電変換部の第一主面上において、前記第一導電層が形成されていない第一導電層非形成領域に絶縁層を有し、
前記絶縁層は、光電変換部の第一主面上において前記第一導電層に接する第一絶縁層と、前記第一絶縁層上の少なくとも一部を覆うように形成された第二絶縁層とを備え、
前記光電変換部の第一主面上において、前記第一導電層と前記第一絶縁層との境界から、前記第一絶縁層の端部までの幅が０．２〜１．０ｍｍである、太陽電池。
【請求項２】
前記第一導電層は、導電性微粒子および絶縁性材料を含み、
前記第一絶縁層は、前記第一導電層の前記絶縁性材料と同一の材料により形成されている、請求項１に記載の太陽電池。
【請求項３】
光電変換部と、前記光電変換部の第一主面上の集電極とを有する太陽電池であって、
前記集電極は、前記光電変換部側から順に、導電性微粒子および絶縁性材料を含む第一導電層と、めっきにより形成された第二導電層とを含み、
前記光電変換部の第一主面上に、塗布層を有し、
前記塗布層は、前記第一導電層、および前記第一導電層の外縁に接して形成された第一絶縁層からなり、
さらに、前記第一絶縁層上の少なくとも一部を覆うように形成された第二絶縁層を有し、前記第一導電層が形成されていない第一導電層非形成領域にも前記第二絶縁層が形成されており、
前記光電変換部の第一主面上において、前記第一導電層と前記第一絶縁層との境界から、前記第一絶縁層の端部までの幅が０．２〜１．０ｍｍである、太陽電池。
【請求項４】
前記第二絶縁層は、前記光電変換部の第一主面上において、前記第一導電層非形成領域の略全面に形成されている、請求項１〜３のいずれか１項に記載の太陽電池。
【請求項５】
前記光電変換部は、結晶シリコン基板の第一主面上に、シリコン系薄膜および透明電極層をこの順に有し、前記透明電極層上に前記集電極を有する、請求項１〜４のいずれか１項に記載の太陽電池。
【請求項６】
前記第二絶縁層は、前記第一導電層上にも形成され、
前記第一導電層上の前記第二絶縁層に開口が形成されており、
前記第二導電層が、前記第二絶縁層の前記開口を通じて前記第一導電層に導通されている、請求項１〜５のいずれか１項に記載の太陽電池。
【請求項７】
前記第一導電層は低融点材料を含み、前記低融点材料の熱流動開始温度Ｔ１は前記光電変換部の耐熱温度よりも低温である、請求項６に記載の太陽電池。
【請求項８】
請求項１〜７のいずれか１項に記載の太陽電池を備える太陽電池モジュール。
【請求項９】
光電変換部と、前記光電変換部の第一主面上の集電極とを有し；前記集電極は前記光電変換部側から順に第一導電層と第二導電層とを含み；前記光電変換部の第一主面上において、前記第一導電層が形成されていない第一導電層非形成領域に絶縁層を有し；前記絶縁層は、光電変換部の第一主面上において前記第一導電層に接する第一絶縁層と、前記第一絶縁層上の少なくとも一部を覆うように形成された第二絶縁層とを備える太陽電池の製造方法であって、
光電変換部の第一主面上に、導電性微粒子および絶縁性材料を含有する導電性ペーストが塗布され、導電性ペーストの塗布領域から前記絶縁性材料が染み出すことにより、導電性微粒子および絶縁性材料を含有する第一導電層と、前記第一導電層の外縁に接する第一絶縁層と、からなる塗布層が形成される導電性ペースト塗布工程；
前記第一絶縁層上の少なくとも一部と前記第一導電層上とを覆うように第二絶縁層が形成される第二絶縁層形成工程；
前記第一導電層上の前記第二絶縁層に開口が形成される工程；および
前記第一導電層上に、めっき法により、第二導電層が形成されるめっき工程、をこの順に有し；
前記第一導電層は低融点材料を含み、
前記開口が形成される工程において、前記低融点材料の熱流動開始温度Ｔ１よりも高温のアニール温度Ｔａで加熱処理を行うことにより、前記第二絶縁層に前記開口が形成され、
前記めっき工程において、前記第二絶縁層に形成された前記開口を起点として、第二導電層を析出させることを特徴とする、太陽電池の製造方法。
【請求項１０】
請求項１〜７のいずれか１項に記載の太陽電池の製造方法であって、
光電変換部の第一主面上に、導電性微粒子および絶縁性材料を含有する導電性ペーストが塗布され第一導電層が形成される導電性ペースト塗布工程；および
前記第一導電層上に、めっき法により、第二導電層が形成されるめっき工程、をこの順に有し；
前記導電性ペーストの塗布領域から前記絶縁性材料が染み出すことにより、導電性微粒子および絶縁性材料を含有する第一導電層と、前記第一導電層の外縁に接する第一絶縁層と、からなる塗布層が形成され、
前記導電性ペースト塗布工程後、前記めっき工程の前に、前記第一絶縁層上の少なくとも一部を覆うように第二絶縁層が形成される第二絶縁層形成工程を有する、太陽電池の製造方法。
【請求項１１】
前記第二絶縁層形成工程において、前記第一導電層上の少なくとも一部には前記第二絶縁層が形成されず、前記第二絶縁層は、第一導電層形成領域上に開口部を有しており、
前記めっき工程において、前記第二絶縁層の前記開口部を起点として、第二導電層を析出させる、請求項１０に記載の太陽電池の製造方法。
【請求項１２】
前記第二絶縁層形成工程において、前記第一導電層上にも前記第二絶縁層が形成され、
前記めっき工程の前に、前記第一導電層上の前記第二絶縁層に開口が形成される工程を有し、
前記めっき工程において、前記第二絶縁層に形成された前記開口を起点として、第二導電層を析出させる、請求項１０に記載の太陽電池の製造方法。
【請求項１３】
前記第一導電層は、低融点材料を含み、
前記第二絶縁層形成工程後に、前記低融点材料の熱流動開始温度Ｔ１よりも高温のアニール温度Ｔａで加熱処理を行うことにより、前記第二絶縁層に前記開口が形成される、請求項１２に記載の太陽電池の製造方法。
【請求項１４】
前記導電性ペーストは、２５℃における粘度が、５０〜４００Ｐａ・ｓである、請求項９〜１３のいずれか１項に記載の太陽電池の製造方法。
【請求項１５】
前記光電変換部は、結晶シリコン基板の第一主面上に、シリコン系薄膜および透明電極層をこの順に有し、
前記透明電極層上に前記集電極が形成される、請求項９〜１４のいずれか１項に記載の太陽電池の製造方法。
【発明の詳細な説明】
【技術分野】
【０００１】
本発明は、太陽電池およびその製造方法に関する。さらに、本発明は太陽電池モジュールに関する。
【背景技術】
【０００２】
エネルギー問題や地球環境問題が深刻化する中、化石燃料にかわる代替エネルギーとして、太陽電池が注目されている。太陽電池では、半導体接合等からなる光電変換部への光照射により発生したキャリア（電子および正孔）を外部回路に取り出すことにより、発電がおこなわれる。光電変換部で発生したキャリアを効率的に外部回路へ取出すために、太陽電池の光電変換部上には集電極が設けられる。【０００３】
例えば、単結晶シリコン基板や多結晶シリコン基板を用いた結晶シリコン系太陽電池では、受光面に細い金属からなる集電極が設けられる。また、結晶シリコン基板上に、非晶質シリコン層および透明電極層を有するヘテロ接合太陽電池でも、透明電極層上に集電極が設けられる。【０００４】
太陽電池の集電極は、一般に、スクリーン印刷法により、銀ペーストをパターン印刷することにより形成される。この方法は、工程自体は単純であるが、銀の材料コストが大きいことや、樹脂を含有する銀ペースト材料が用いられるために、集電極の抵抗率が高くなるとの問題がある。銀ペーストを用いて形成された集電極の抵抗を小さくするためには、銀ペーストを厚く印刷する必要がある。しかしながら、印刷厚みを大きくすると、電極の線幅も大きくなるため、電極の細線化が困難であり、集電極による遮光面積が大きくなる。【０００５】
これらの課題を解決するための手法として、材料コストおよびプロセスコストの面で優れるめっき法により集電極を形成する方法が知られている。例えば、特許文献１では、光電変換部を構成する透明電極上に、銅等からなる金属層がめっき法により形成された太陽電池が開示されている。この方法においては、まず、光電変換部の透明電極層上に、集電極の形状に対応する開口部を有するレジスト材料層（絶縁層）が形成され、透明電極層上のレジスト開口部に、電解めっきにより金属層が形成される。その後、レジストが除去されることで、所定形状の集電極が形成される。【０００６】
特許文献２では、光電変換部の透明電極層上に、集電極の形状に対応する開口部を有するレジスト材料層（絶縁層）として、ガラスと屈折率が略等しい材料を用いることにより、集電極形成後のレジスト除去が不要になることが開示されている。特許文献３では、導電性ペースト等の下地（シード）電極層形成後にマスクを用いてめっき電極層を形成することにより、めっき電極の線幅を下地電極層以下とすることが開示されている。【０００７】
特許文献４では、透明電極層上にＳｉＯ２等の絶縁層を設けた後、絶縁層を貫通する溝を設けて透明電極層の表面または側面を露出させ、透明電極層の露出部と導通するように金属集電極を形成する方法が開示されている。具体的には、透明電極層の露出部に光めっき法等により金属シードを形成し、この金属シードを起点として電解めっきにより金属電極を形成する方法が提案されている。このような方法によれば、特許文献１，２のようにレジストを用いる必要がないため、材料コストおよびプロセスコスト面でより有利である。また、低抵抗の金属シードを設けることにより、透明電極層と集電極との間の接触抵抗を低下させることができる。【０００８】
特許文献５では、凹凸の大きい導電性シード上に絶縁層を製膜することにより、導電性シード上の絶縁層に不連続な開口部を形成し、該開口部を通じてめっき電極層を形成する旨が記載されている。
【先行技術文献】
【特許文献】
【０００９】
【特許文献１】特開昭６０−６６４２６号公報
【特許文献２】特開２０００−５８８８５号公報
【特許文献３】特開２０１０−９８２３２号公報
【特許文献４】特開２０１１−１９９０４５号公報
【特許文献５】国際公開ＷＯ２０１１／０４５２８７号パンフレット
【発明の概要】
【発明が解決しようとする課題】
【００１０】
特許文献１のように、レジスト材料を用いて細線パターンの集電極を形成する場合、レジスト材料は高価である上に、シード電極層の形成やレジスト除去等の電極形成のための工数が煩雑となるため、製造コストが増大するという問題がある。特許文献２のように、ガラスに略等しい屈折率を有するレジスト材料を利用すれば、レジスト除去工程を省略できる。しかし、透明電極層は金属に比べて抵抗率が高いため、シード電極層を設けずに、透明電極層上に金属電極層からなるパターン集電極が電解めっきにより形成されると、透明電極層の面内での電圧降下により、集電極（金属電極層）の膜厚が不均一になるとの問題がある。また、特許文献３のように、集電極パターンに対応する開口形状を有するマスクを用いる場合、絶縁層形成時のマスクや、該絶縁層の開口部へ集電極を形成する際のスクリーン版を精度よく位置合わせすることが非常に困難である。【００１１】
上記特許文献４のように、絶縁層と透明電極層とを貫通する溝内を起点としてめっきを行う方法によれば、高価なレジスト材料を用いることなく、めっき法により細線パターンの集電極を形成可能である。しかしながら、透明電極層の厚みは一般に１００ｎｍ程度であり、透明電極層の側面と金属集電極との接触面積が小さい。そのため、透明電極と集電極との間の接触抵抗が高くなり、集電極としての機能を十分に発揮できないとの問題がある。【００１２】
特許文献５では、導電性シード上の絶縁層の開口部を介してめっきにより金属電極層を形成している。本発明者らの検討によれば、導電性シード形成領域の近傍、特に導電性シード形成領域の外縁近傍では、絶縁層の膜厚が他の領域に比して小さいために、ピンホール等が発生しやすいことが明らかとなった。このピンホールを介してめっき液が導電性シードの直下の透明導電層を侵食すると、導電性シードが透明電極層から剥れ易くなるため、太陽電池の特性（特に曲線因子）が低下する。【００１３】
本発明は、上記のようなめっき法による太陽電池の集電極形成に関わる従来技術の問題点を解決し、太陽電池の変換効率を向上させること、および太陽電池の製造コストを低減することを目的とする。
【課題を解決するための手段】
【００１４】
本発明者らが上記課題に鑑み鋭意検討した結果、第一導電層（シード層）近傍の絶縁層を二層構成とし、第一導電層上にめっき法により第二導電層（金属電極）を形成することにより、太陽電池の変換効率が向上可能であり、さらに当該構成を備える集電極が低コストで形成可能であることを見出し、本発明に至った。【００１５】
本発明は、光電変換部と、光電変換部の第一主面上の集電極とを有する太陽電池およびその製造方法、ならびに当該太陽電池を備える太陽電池モジュールに関する。集電極は、光電変換部側から順に第一導電層と第二導電層とを含む。第一導電層は導電性ペーストの塗布により形成されることが好ましく、第二導電層はめっきにより形成されることが好ましい。【００１６】
本発明の太陽電池は、光電変換部の第一主面上の第一導電層非形成領域に、絶縁層を有する。絶縁層は、光電変換部の第一主面上において第一導電層に接する第一絶縁層と、第一絶縁層上の少なくとも一部を覆う第二絶縁層と、を備える。第二絶縁層は、光電変換部の第一主面上において、第一導電層非形成領域の略全面に形成されていることが好ましい。【００１７】
集電極の第一導電層は、導電性微粒子および絶縁性材料を含むことが好ましい。第一絶縁層は、第一導電層の絶縁性材料と同一の材料により形成されていることが好ましい。例えば、導電性微粒子および絶縁性材料を含む導電性ペーストの塗布領域から、光電変換部上に絶縁性材料が染み出す（濡れ広げられる）ことにより、導電性微粒子および絶縁性材料を含有する第一導電層と、第一導電層の外縁に接する第一絶縁層と、からなる塗布層が形成される。光電変換部の第一主面上において、第一導電層と第一絶縁層との境界から、第一絶縁層の端部までの幅は、０．２〜１．０ｍｍであることが好ましい。【００１８】
本発明の一実施形態では、第一導電層上の少なくとも一部に開口部を有する第二絶縁層が形成される。例えば、印刷法等により、所定形状の開口部を有する第二絶縁層を形成することができる。また、第一導電層上をマスク等で被覆した状態で製膜を行うことにより、所定形状の開口部を有する第二絶縁層が形成される。この開口部を起点として、めっきにより金属を析出させることができ、第二絶縁層の開口部を通じて、第一導電層に導通された第二導電層を形成できる。【００１９】
本発明の一実施形態では、第一導電層上の第二絶縁層に開口が形成されている。この開口を起点として、めっきにより金属を析出させることができ、第二絶縁層の開口を通じて、第一導電層に導通された第二導電層を形成できる。例えば、第一導電層に含まれる低融点材料を、その熱流動開始温度Ｔ１以上に加熱（アニール）して第一導電層の表面形状に変化を生じさせることにより、その上に形成されている第二絶縁層に開口を形成することができる。当該形態において、第一導電層中の低融点材料の熱流動開始温度Ｔ１は、光電変換部の耐熱温度よりも低温であることが好ましい。【００２０】
本発明の太陽電池の一実施形態において、光電変換部は、結晶シリコン基板の第一主面上に、シリコン系薄膜および透明電極層をこの順に有し、透明電極層上に集電極を有する。
【発明の効果】
【００２１】
本発明によれば、めっき法により集電極が形成可能であるため、集電極が低抵抗化され、太陽電池の変換効率を向上することができる。また、第一導電層に接して第一絶縁層が設けられているために、第二絶縁層形成時に、パターン形成のための厳密な位置合わせを行わなくとも、めっき法によるパターン電極の形成が可能である。また、第一導電層近傍の絶縁層が二層構成であるため、集電極形成領域近傍の光電変換部へのめっき液の浸食が抑制され、光電変換部からの集電極の剥離が抑制される。そのため、本発明によれば、高効率で信頼性の高い太陽電池を安価に提供することができる。
【図面の簡単な説明】
【００２２】
【図１Ａ】本発明の一実施形態にかかる太陽電池を示す模式的断面図である。
【図１Ｂ】本発明の一実施形態にかかる太陽電池を示す模式的断面図である。
【図２】本発明の一実施形態にかかるヘテロ接合太陽電池を示す模式的断面図である。
【図３】めっき装置の構造模式図である。
【図４】本発明の第一の実施形態による太陽電池の製造工程の概念図である。
【図５】導電層と絶縁層の境界について説明するための模式図である。
【図６】本発明の第二の実施形態による太陽電池の製造工程の概念図である。
【図７Ａ】作製例の太陽電池における導電層近傍の光学顕微鏡写真である。
【図７Ｂ】作製例の太陽電池における導電層近傍の光学顕微鏡写真である。
【図８Ａ】作製例の太陽電池における導電層近傍の光学顕微鏡写真である。
【図８Ｂ】作製例の太陽電池における導電層近傍の光学顕微鏡写真である。
【発明を実施するための形態】
【００２３】
以下に、本発明の好ましい実施形態を図面に基づいて説明する。図１Ａおよび図１Ｂに模式的に示すように、本発明の太陽電池は、光電変換部５０の第一主面上に集電極７０を備える。集電極７０は、光電変換部５０側から順に、第一導電層７１と第二導電層７２とを含む。
【００２４】
本発明の太陽電池は、光電変換部の第一主面上において、第一導電層が形成されていない領域（第一導電層非形成領域）の少なくとも一部に、絶縁層９０を有する。絶縁層９０は、第一導電層７１に接する第一絶縁層９１と、第一絶縁層９１上の少なくとも一部を覆うように形成された第二絶縁層９２と、を有する。
【００２５】
以下、本発明の一実施形態であるヘテロ接合結晶シリコン太陽電池（以下、「ヘテロ接合太陽電池」と記載する場合がある）を例として、本発明をより詳細に説明する。ヘテロ接合太陽電池は、単結晶シリコン基板の表面に、単結晶シリコンとはバンドギャップの異なるシリコン系薄膜を有することで、拡散電位が形成された結晶シリコン系太陽電池である。シリコン系薄膜としては非晶質のものが好ましい。中でも、拡散電位を形成するための導電型非晶質シリコン系薄膜と結晶シリコン基板の間に、薄い真性の非晶質シリコン層を介在させたものは、変換効率の最も高い結晶シリコン太陽電池の形態の一つとして知られている。
【００２６】
図２は、本発明の一実施形態に係るヘテロ接合太陽電池の模式的断面図である。ヘテロ接合太陽電池１０５は、光電変換部５０として、単結晶シリコン基板１の第一主面（受光面）に、導電型シリコン系薄膜３ａおよび受光面側透明電極層６ａをこの順に有する。単結晶シリコン基板１の第二主面（受光面の反対面）には、導電型シリコン系薄膜３ｂおよび裏面側透明電極層６ｂをこの順に有する。光電変換部５０表面の受光面側透明電極層６ａ上には、第一導電層７１および第二導電層７２を含む集電極７０が形成されている。
【００２７】
単結晶シリコン基板１と導電型シリコン系薄膜３ａ，３ｂとの間には、真性シリコン系薄膜２ａ，２ｂを有することが好ましい。裏面側透明電極層６ｂ上には裏面金属電極８を有することが好ましい。
【００２８】
［光電変換部の構成］
まず、ヘテロ接合太陽電池に用いられる、一導電型単結晶シリコン基板について説明する。一般的に単結晶シリコン基板は、導電性を持たせるために、シリコンに対して電荷を供給する不純物を含有している。単結晶シリコン基板は、シリコン原子に電子を導入するための原子（例えばリン）を含有させたｎ型と、シリコン原子に正孔を導入する原子（例えばボロン）を含有させたｐ型がある。すなわち、本発明における「一導電型」とは、ｎ型またはｐ型のどちらか一方であることを意味する。
【００２９】
ヘテロ接合太陽電池では、単結晶シリコン基板へ入射した光が最も多く吸収される入射側のへテロ接合を逆接合として強い電場を設けることで、電子・正孔対を効率的に分離回収することができる。そのため、受光面側のヘテロ接合は逆接合であることが好ましい。一方で、正孔と電子とを比較した場合、有効質量および散乱断面積の小さい電子の方が、一般的に移動度が大きい。以上の観点から、ヘテロ接合太陽電池に用いられる単結晶シリコン基板１は、ｎ型単結晶シリコン基板であることが好ましい。単結晶シリコン基板１は、光閉じ込めの観点から、表面にテクスチャ構造を有することが好ましい。
【００３０】
テクスチャが形成された単結晶シリコン基板の表面に、シリコン系薄膜が製膜される。シリコン系薄膜の製膜方法としては、プラズマＣＶＤ法が好ましい。プラズマＣＶＤ法によるシリコン系薄膜の形成条件としては、基板温度１００〜３００℃、圧力２０〜２６００Ｐａ、高周波パワー密度０．００４〜０．８Ｗ／ｃｍ２が好ましく用いられる。シリコン系薄膜の形成に使用される原料ガスとしては、ＳｉＨ４、Ｓｉ２Ｈ６等のシリコン含有ガス、またはシリコン系ガスとＨ２との混合ガスが好ましく用いられる。
【００３１】
導電型シリコン系薄膜３ａ，３ｂは、一導電型または逆導電型のシリコン系薄膜である。例えば、一導電型単結晶シリコン基板１としてｎ型単結晶シリコン基板が用いられる場合、一導電型シリコン系薄膜、および逆導電型シリコン系薄膜は、各々ｎ型、およびｐ型となる。ｐ型またはｎ型シリコン系薄膜を形成するためのドーパントガスとしては、Ｂ２Ｈ６またはＰＨ３等が好ましく用いられる。また、ＰやＢといった不純物の添加量は微量でよいため、予めＳｉＨ４やＨ２で希釈された混合ガスを用いることが好ましい。導電型シリコン系薄膜の製膜時に、ＣＨ４、ＣＯ２、ＮＨ３、ＧｅＨ４等の異種元素を含むガスを添加して、シリコン系薄膜を合金化することにより、シリコン系薄膜のエネルギーギャップを変更することもできる。
【００３２】
シリコン系薄膜としては、非晶質シリコン薄膜、微結晶シリコン（非晶質シリコンと結晶質シリコンとを含む薄膜）等が挙げられる。中でも非晶質シリコン系薄膜を用いることが好ましい。例えば、一導電型単結晶シリコン基板１としてｎ型単結晶シリコン基板を用いた場合の光電変換部５０の好適な構成としては、透明電極層６ａ／ｐ型非晶質シリコン系薄膜３ａ／ｉ型非晶質シリコン系薄膜２ａ／ｎ型単結晶シリコン基板１／ｉ型非晶質シリコン系薄膜２ｂ／ｎ型非晶質シリコン系薄膜３ｂ／透明電極層６ｂの順の積層構成が挙げられる。この場合、前述の理由から、ｐ層側を受光面とすることが好ましい。
【００３３】
真性シリコン系薄膜２ａ，２ｂとしては、シリコンと水素で構成されるｉ型水素化非晶質シリコンが好ましい。単結晶シリコン基板上に、ＣＶＤ法によってｉ型水素化非晶質シリコンが製膜されると、単結晶シリコン基板への不純物拡散を抑えつつ表面パッシベーションを有効に行うことができる。また、膜中の水素量を変化させることで、エネルギーギャップにキャリア回収を行う上で有効なプロファイルを持たせることができる。
【００３４】
ｐ型シリコン系薄膜は、ｐ型水素化非晶質シリコン層、ｐ型非晶質シリコンカーバイド層、またはｐ型非晶質シリコンオキサイド層であることが好ましい。不純物拡散の抑制や直列抵抗低下の観点ではｐ型水素化非晶質シリコン層が好ましい。一方、ｐ型非晶質シリコンカーバイド層およびｐ型非晶質シリコンオキサイド層は、ワイドギャップの低屈折率層であるため、光学的なロスを低減できる点において好ましい。
【００３５】
ヘテロ接合太陽電池の光電変換部５０は、導電型シリコン系薄膜３ａ，３ｂ上に、透明電極層６ａ，６ｂを備える。透明電極層６ａ，６ｂは、導電性酸化物を主成分とする。導電性酸化物としては、例えば、酸化亜鉛や酸化インジウム、酸化錫を単独または混合して用いることができる。導電性、光学特性、および長期信頼性の観点から、酸化インジウムを含んだインジウム系酸化物が好ましく、中でも酸化インジウム錫（ＩＴＯ）を主成分とするものがより好ましく用いられる。透明電極層は、単層でもよく、複数の層からなる積層構造でもよい。
【００３６】
ここで、本明細書において、特性の成分を「主成分とする」とは、含有量が５０重量％より多いことを意味し、７０重量％以上が好ましく、９０％重量以上がより好ましい。
【００３７】
透明電極層には、ドーピング剤を添加することができる。例えば、透明電極層として酸化亜鉛が用いられる場合、ドーピング剤としては、アルミニウムやガリウム、ホウ素、ケイ素、炭素等が挙げられる。透明電極層として酸化インジウムが用いられる場合、ドーピング剤としては、亜鉛や錫、チタン、タングステン、モリブデン、ケイ素等が挙げられる。透明電極層として酸化錫が用いられる場合、ドーピング剤としては、フッ素等が挙げられる。
【００３８】
ドーピング剤は、受光面側透明電極層６ａおよび裏面側透明電極層６ｂの一方もしくは両方に添加することができる。特に、受光面側透明電極層６ａにドーピング剤を添加することが好ましい。受光面側透明電極層６ａにドーピング剤を添加することで、透明電極層自体が低抵抗化されるとともに、透明電極層６ａと集電極７０との間での抵抗によるロスを抑制することができる。
【００３９】
受光面側透明電極層６ａの膜厚は、透明性、導電性、および光反射低減の観点から、１０ｎｍ以上１４０ｎｍ以下であることが好ましい。透明電極層６ａの役割は、集電極７０へのキャリアの輸送であり、そのために必要な導電性があればよく、膜厚は１０ｎｍ以上であることが好ましい。膜厚を１４０ｎｍ以下にすることにより、透明電極層６ａでの光吸収によるロスを低減し、透過率の低下に伴う光電変換効率の低下を抑制することができる。また、透明電極層６ａの膜厚が上記範囲内であれば、透明電極層内のキャリア濃度上昇も防ぐことができるため、赤外域の透過率低下に伴う光電変換効率の低下も抑制される。
【００４０】
透明電極層の製膜方法は、特に限定されないが、スパッタ法等の物理気相堆積法や、有機金属化合物と酸素または水との反応を利用した化学気相堆積（ＭＯＣＶＤ）法等が好ましい。いずれの製膜方法においても、熱やプラズマ放電によるエネルギーを利用することもできる。
【００４１】
透明電極層作製時の基板温度は、適宜設定される。例えば、シリコン系薄膜として非晶質シリコン系薄膜が用いられる場合、２００℃以下が好ましい。基板温度を２００℃以下とすることにより、非晶質シリコン層からの水素の脱離や、それに伴うシリコン原子へのダングリングボンドの発生を抑制でき、結果として変換効率を向上させることができる。
【００４２】
裏面側透明電極層６ｂ上には、裏面金属電極８が形成されることが好ましい。裏面金属電極８としては、近赤外から赤外域の反射率が高く、かつ導電性や化学的安定性が高い材料を用いることが望ましい。このような特性を満たす材料としては、銀やアルミニウム等が挙げられる。裏面金属電極層の製膜方法は、特に限定されないが、スパッタ法や真空蒸着法等の物理気相堆積法や、スクリーン印刷等の印刷法等が適用可能である。
【００４３】
［集電極］
受光面側透明電極層６ａ上に、集電極７０が形成される。集電極７０は、光電変換部５０側から、第一導電層７１と、第二導電層７２とを含む。第二導電層７２はめっき法により形成される。
【００４４】
（第一導電層）
第一導電層７１は、めっき法により第二導電層が形成される際の導電性下地層として機能する層である。そのため、第一導電層は電解めっきの下地層として機能し得る程度の導電性を有していればよい。なお、本明細書においては、体積抵抗率が１０−２Ω・ｃｍ以下であれば導電性であると定義する。また、体積抵抗率が、１０２Ω・ｃｍ以上であれば、絶縁性であると定義する。
【００４５】
第一導電層７１は、インクジェット法、スクリーン印刷法、導線接着法、スプレー法、真空蒸着法、スパッタ法等の公知技術によって作製できる。第一導電層７１は、櫛形等の所定形状にパターン化されていることが好ましい。パターン化された第一導電層の形成には、生産性の観点からスクリーン印刷法が適している。スクリーン印刷法では、導電性の印刷ペースト、および集電極のパターン形状に対応した開口パターンを有するスクリーン版を用いて、集電極パターンが印刷される。
【００４６】
第一導電層７１は、導電性微粒子と絶縁性材料とを含む導電性ペーストを用いて形成されることが好ましい。絶縁性材料としては、バインダー樹脂等を用いることができる。特に、後述するように、第一導電層の形成材料に含まれる絶縁性材料が染み出すことにより第一絶縁層が形成される場合は、絶縁性材料としてバインダー樹脂を用いることが好ましい。
【００４７】
バインダー樹脂としては、エポキシ系樹脂、フェノール系樹脂、アクリル系樹脂等の熱硬化性樹脂が好ましく用いられる。これらの樹脂は固体状の樹脂でもよく、液状樹脂でもよい。また、導電性ペーストは、有機溶剤や無機溶剤を含んでいてもよい。導電性ペーストに液状樹脂や有機溶剤等の液状材料を含めることにより、塗布性（印刷性）が向上し得る。
【００４８】
導電性微粒子としては、銀、アルミニウム、銅、インジウム、ビスマス、ガリウム等の金属材料の単体、もしくは複数の金属材料を用いることができる。導電性微粒子７１０の粒径は、０．２５μｍ以上が好ましく、０．５μｍ以上がより好ましい。第一導電層７１が、スクリーン印刷等の印刷法により形成される場合、導電性微粒子の粒径は、スクリーン版のメッシュサイズ等に応じて適宜に設定され得る。粒径は、メッシュサイズより小さいことが好ましく、メッシュサイズの１／２以下がより好ましい。なお、粒子が非球形の場合、粒径は、粒子の投影面積と等面積の円の直径（投影面積円相当径、Ｈｅｙｗｏｏｄ径）により定義される。
【００４９】
また、スクリーン印刷により形成された第一導電層の導電性を十分向上させるためには、熱処理により樹脂材料を硬化させることが望ましい。例えば、導電性微粒子および絶縁性材料を含む導電性ペーストを硬化させることにより、第一導電層が形成される。導電性ペーストとして、溶剤を含む材料が用いられる場合には、溶剤を除去するための乾燥工程が実施されることが好ましい。この場合の乾燥温度は、光電変換部の透明電極層や非晶質シリコン系薄膜の耐熱性を勘案して、２５０℃以下であることが好ましく、２００℃以下であることがより好ましく、１８０℃以下であることがさらに好ましい。乾燥時間は、例えば５分間〜１時間程度で適宜に設定され得る。
【００５０】
第一導電層７１の膜厚は、コスト的な観点から２０μｍ以下が好ましく、１０μｍ以下がより好ましい。一方、第一導電層７１のライン抵抗を所望の範囲とする観点から、第一導電層７１の膜厚は０．５μｍ以上が好ましく、１μｍ以上がより好ましい。
【００５１】
第一導電層７１は、複数の層から構成されてもよい。例えば、光電変換部表面の透明電極層との接触抵抗が低い下層と、バインダー樹脂含有量の多い材料を含む上層からなる積層構造であっても良い。このような構造によれば、透明電極層との接触抵抗の低下に伴う太陽電池の曲線因子向上が期待できる。
【００５２】
以上、第一導電層がスクリーン印刷により形成される場合を中心に説明したが、第一導電層の形成方法は印刷法に限定されず、インクジェット法等によりパターン形成されてもよい。
【００５３】
（第二導電層）
第一導電層７１上に、第二導電層７２がめっき法により形成される。第二導電層として析出させる金属は、めっき法で形成できる材料であれば特に限定されず、例えば、銅、ニッケル、錫、アルミニウム、クロム、銀、金、亜鉛、鉛、パラジウム等、あるいはこれらの混合物を用いることができる。
【００５４】
太陽電池の動作時（発電時）には、電流は主として第二導電層を流れる。そのため、第二導電層での抵抗による電流ロスを抑制する観点から、第二導電層のライン抵抗は、できる限り小さいことが好ましい。具体的には、第二導電層のライン抵抗は、１Ω／ｃｍ以下であることが好ましく、０．５Ω／ｃｍ以下であることがより好ましい。一方、上述のように、第一導電層のライン抵抗は、電解めっきの際の下地層として機能し得る程度に小さければよく、５Ω／ｃｍ以下にすればよい。
【００５５】
第二導電層は、無電解めっき法、電解めっき法のいずれでも形成され得る。生産性の観点から、電解めっき法が好適である。電解めっき法では、金属の析出速度を大きくすることができるため、第二導電層を短時間で形成することができる。
【００５６】
酸性銅めっきを例として、電解めっき法による第二導電層の形成方法を説明する。図３は、第二導電層の形成に用いられるめっき装置１０の概念図である。光電変換部上に第一導電層が形成された基板１２と、陽極１３とが、めっき槽１１中のめっき液１６に浸されている。基板１２上の第一導電層７１は、基板ホルダ１４を介して電源１５と接続されている。陽極１３と基板１２との間に電圧を印加することにより、第一導電層上に銅を析出させることができる。
【００５７】
酸性銅めっきに用いられるめっき液１６は銅イオンを含む。例えば硫酸銅、硫酸、水を主成分とする公知の組成のものが使用可能であり、これに０．１〜１０Ａ／ｄｍ２の電流を流すことにより、第二導電層として金属層を析出させることができる。適切なめっき時間は、集電極の面積、電流密度、陰極電流効率、設定膜厚等に応じて適宜設定される。
【００５８】
第二導電層は、複数の層から構成させても良い。例えば、Ｃｕ等の導電率の高い材料からなる第一のめっき層を、絶縁層の開口部を介して第一導電層上に形成した後、化学的安定性に優れる第二のめっき層を第一のめっき層の表面に形成することにより、低抵抗で化学的安定性に優れた集電極を形成することができる。
【００５９】
［絶縁層］
上記のように、本発明においては、第一導電層上にめっき法により第二導電層が形成される。第二導電層形成時に、光電変換部上の第一導電層が形成されていない領域（第一導電層非形成領域）が露出していると、光電変換部がめっき液に接触して、光電変換部の内部（シリコン基板等）に、めっき液中の金属イオンが侵入し、太陽電池特性の低下を招く。また、ヘテロ接合太陽電池のように、光電変換部の最表面に透明電極層が形成されている場合は、電解めっきの際に、第一導電層に加えて透明電極層にも通電が行われるために、第一導電層非形成領域にも金属が析出する。
【００６０】
本発明においては、光電変換部を保護するために、光電変換部の第一導電層非形成領域に絶縁層９０が形成され、絶縁層形成後に、めっきにより第二導電層が形成される。絶縁層９０は、第一導電層７１に接する第一絶縁層９１と、第一絶縁層９１上の少なくとも一部を覆うように形成された第二絶縁層９２とを有する。
【００６１】
＜第一の実施形態＞
以下では、第一の実施形態として、第一絶縁層を形成後に、マスク等を用いて所定形状にパターニングされた第二絶縁層を形成する形態について説明する。図４は、本発明の第一の実施形態により、太陽電池の光電変換部５０上へ、絶縁層９０および集電極７０を形成する方法を示す工程概念図である。
【００６２】
この実施形態では、まず、光電変換部５０が準備される（光電変換部準備工程、図４（Ａ））。例えば、ヘテロ接合太陽電池の場合は、前述のように、シリコン基板上に、シリコン系薄膜および透明電極層を備える光電変換部が準備される。
【００６３】
光電変換部５０の第一主面上に、第一導電層を形成するために、導電性微粒子７１０と絶縁性材料７１２とを含む導電性ペーストが塗布される。例えば、集電極の形状に対応した開口パターンを有するスクリーン版を用いて、導電性ペーストの塗布（印刷）が行われる。開口幅Ｗ０のスクリーン版８５を用いて導電性ペーストの印刷が行われる場合、光電変換部上には、幅がＷ０と略等しい導電性ペースト塗布領域８０が形成される（図４（Ｂ））。なお、導電性ペースト中の絶縁性材料と導電性微粒子の比率は、いわゆるパーコレーションの閾値（導電性が発現する導電性微粒子含有量に相当する比率の臨界値）以上になるように設定される。
【００６４】
光電変換部上に塗布されたペーストの塗布領域から、光電変換部の表面にペーストが濡れ広げられて、スクリーン版の開口幅Ｗ０よりも幅の大きい塗布層８１となる（図４（Ｃ））。この際、塗布領域から、ペースト中の絶縁性材料が染み出して光電変換部上に濡れ広がることにより、導電性微粒子７１０と絶縁性材料７１２とを含む第一導電層７１の外縁に接して、第一絶縁層９１が形成される。この場合、第一絶縁層９１は、第一導電層７１中の絶縁性材料と同一の材料により形成される。
【００６５】
例えば、第一導電層形成用の導電性ペーストに含まれる導電性微粒子とバインダー樹脂の含有量を適宜調整することにより、塗布領域からバインダー樹脂が染み出し、第一導電層の外縁に接する第一絶縁層が形成される。第一導電層７１と第一絶縁層９１とが接する境界７Ｂから第一絶縁層の端部９Ｂまでの幅Ｌ９、すなわち第一絶縁層の線幅は、０．２ｍｍ〜１．０ｍｍが好ましく、０．５ｍｍ〜１．０ｍｍがより好ましい。第一絶縁層の線幅を上記範囲にすることにより、第二絶縁層を形成する場合の位置合わせが容易となる。また、めっきにより第一導電層上に第二導電層が形成される際に、第一導電層形成領域と第一導電層非形成領域との境界近傍をめっき液から保護することができる。
【００６６】
なお、第一導電層形成用の導電性ペーストから絶縁性材料（バインダー樹脂）が染み出すことにより第一絶縁層９１が形成される場合、図５に示すように、光電変換部５０の表面に平行な方向において、複数の導電性微粒子７１０同士が接触して、電気的に導電性を有する領域が第一導電層７１であり、第一導電層７１の外縁に接する領域が第一絶縁層９１である。導電性ペースト中の導電性微粒子の一部が、絶縁性材料とともに染み出した場合であっても、図５の導電性微粒子７１８，７１９のように、第一導電層７１の導電性微粒子７１０と孤立して電気的に導電性を示さない場合、これらの孤立した導電性微粒子を含む領域は、第一絶縁層とみなす。導電性微粒子が「電気的に導電性を示さない」とは、典型的には、染み出し部分における導電性微粒子が、絶縁性材料により覆われて、他の導電性微粒子から孤立している状態を意味する。導電性微粒子による遮光を抑制する観点から、第一絶縁層９１に含まれる導電性微粒子は少ないことが好ましく、第一絶縁層は導電性微粒子を含まないことがより好ましい。
【００６７】
導電性ペーストに含まれる導電性微粒子の粒径、導電性微粒子と絶縁性材料の含有量の比、導電性ペーストの粘度等を適宜調整することにより、第一絶縁層９１の線幅を所望の範囲とすることができる。第一絶縁層への導電性微粒子の染み出しを抑制する観点から、導電性微粒子の粒径は、０．２５μｍ以上が好ましく、０．５μｍ以上がより好ましい。導電性微粒子の粒径は、２〜３μｍがより好ましい。導電性ペーストは、２５℃における粘度が、５０〜４００Ｐａ・ｓであることが好ましく、１００〜３５０Ｐａ・ｓであることがより好ましく、２００〜３００Ｐａ・ｓであることがさらに好ましい。導電性ペースト中の絶縁性樹脂材料の含有量は、ペーストの粘度が上記範囲となるように調整されることが好ましい。樹脂の種類等によって含有量の最適値は異なるが、例えば、５ｗｔ％〜２０ｗｔ％が好ましい。
【００６８】
導電性ペーストが溶剤を含む場合は、必要に応じて乾燥が行われる。また、導電性ペースト中の樹脂材料として光硬化性や熱硬化性の樹脂材料が含まれる場合は、光照射や加熱により導電性ペーストの硬化が行われてもよい。
【００６９】
光電変換部の第一主面上への導電性ペーストの塗布により、第一導電層７１および第一絶縁層９１が形成された後、第一導電層非形成領域上に、第二絶縁層９２が形成される（第二絶縁層形成工程）。第二絶縁層９２は、第一絶縁層９１の少なくとも一部を覆うように形成される（図４（Ｄ））。第二絶縁層９２は、第一絶縁層９１上の全面を覆うように形成されることが好ましい。第二絶縁層９２は、第一導電層７１上にも形成されてもよい。ただし、第一導電層形成領域の少なくとも一部には第二絶縁層が形成されない。すなわち、第二絶縁層９２は、第一導電層形成領域上に開口部９２ｈを有する。
【００７０】
本発明の第一の実施形態では、第一導電層形成領域の少なくとも一部に第二絶縁層が形成されないように、製膜が行われる。第二絶縁層の製膜方法としては、ＣＶＤ、スパッタ、蒸着等の乾式法や、スクリーン印刷、インクジェット、スプレー塗布等の湿式法が挙げられる。例えば、乾式法では、第一導電層上に第二絶縁層が形成されないように、第一導電層７１上をマスク９５で被覆した状態で製膜が行われる。湿式法でも、第一導電層７１上をマスク９５で被覆した状態で製膜が行われることにより、第一導電層形成領域上に開口部９２ｈを形成できる。スクリーン印刷により第二絶縁層が形成される場合、第一導電層形成領域の形状（すなわち、集電極の形状）と逆パターン（ネガパターン）に対応した開口パターンを有するスクリーン版を用いて、絶縁性材料の塗布（印刷）が行われる。
【００７１】
光電変換部の第一主面上において、第二絶縁層９２は、第一絶縁層９１の少なくとも一部を覆うように形成される。また、第二絶縁層９２は、塗布層８１が形成されていない領域の全面に形成されていることが好ましい。これにより、第一主面上の第一導電層非形成領域の全面が絶縁層９０により覆われる。すなわち、第一主面上の第一導電層非形成領域は、少なくとも、第一絶縁層９１および第二絶縁層９２いずれか一方により覆われることが好ましい。
【００７２】
第二絶縁層９２が形成された後に、めっき法により第二導電層７２が形成される（めっき工程、図４（Ｅ））。本実施形態では、第二絶縁層９２が形成されていない開口部９２ｈにおいて、第一導電層７１が露出した状態である。そのため、めっき工程において、第一導電層がめっき液に曝され、この開口部９２ｈを起点として金属の析出が可能となる。
【００７３】
第一導電層非形成領域の全面に絶縁層９０が形成されていれば、めっき法により第二導電層が形成される際に、絶縁層９０が保護層となり、光電変換部５０を、めっき液から化学的および電気的に保護することが可能となる。例えば、ヘテロ接合太陽電池のように光電変換部５０の表面に透明電極層６ａが形成されている場合は、透明電極層の表面に絶縁層９０が形成されることで、透明電極層とめっき液との接触が抑止され、透明電極層の溶解や、透明電極層上への金属層（第二導電層）の析出を防ぐことができる。
【００７４】
太陽電池の受光面側の集電極は、線幅が小さく（遮光面積が小さく）、かつ低抵抗であることが求められるため、幅に対する厚みの比（アスペクト比）が大きいことが好ましい。前述の特許文献３（特開２０１０−９８２３２号公報）にも記載されているように、導電性ペーストが流動して濡れ広げられると、集電極の線幅が大きくなるため、アスペクト比が小さくなり、遮光面積が大きくなる。そのため、導電性のペーストを用いて集電極や導電性シードが形成される場合、一般には、高粘度で、濡れ広がりによる染み出しが生じ難い導電性ペーストが用いられる。一方、本発明者らの検討によれば、このような導電性ペーストにより導電層が形成された場合、導電層の近傍の絶縁層にピンホール等が発生すると、めっきの際に、導電層直下の透明電極層等がめっき液に溶解され、導電層が光電変換部から剥れ易くなることが判明した。
【００７５】
これに対して、本発明では、導電性ペーストが光電変換部上で濡れ広げられ、絶縁性材料が染み出すことにより、第一導電層７１と、その外縁に接する第一絶縁層９１とが、連続した一体の塗布層８１として形成される。そのため、第一導電層と絶縁層との間に空隙が形成されず、第一絶縁層上に形成される第二絶縁層に、ピンホールや、局所的に膜厚の小さい部分が存在する場合でも、第一導電層近傍の光電変換部とめっき液との接触が抑制され、光電変換部から第一導電層が剥離し難い。
【００７６】
また、本発明においては、第一導電層７１の外縁に接する第一絶縁層９１上に、第二絶縁層９２が形成されるため、第一導電層７１の近傍では、絶縁層９０が二層構成となる。第一導電層形成領域およびその近傍の光電変換部の表面（ヘテロ接合太陽電池では、透明電極層）は、光電変換部と集電極とのコンタクト領域である。このコンタクト領域上の絶縁層９０が二層構成であるため、めっき工程において、めっき液と光電変換部のコンタクト領域との接触が大幅に低減される。また、太陽電池の実使用時には、光電変換部のコンタクト領域と環境因子（水分や有機ガス等）との接触が抑制される。そのため、本発明の構成によれば、太陽電池特性が高められることに加えて、太陽電池の信頼性向上においても有利である。
【００７７】
一般に、導電性シード上に選択的にめっき法により金属層を析出させるためには、導電性シードの形状（導電性シードの幅）に合わせてマスクを配置する必要があり、厳密な位置合わせ精度が要求される。例えば、従来技術では、導電性シードをスクリーン印刷する際のスクリーン版８５の開口部の位置と、絶縁層を形成する際のマスク９５による遮蔽領域との位置合わせ精度が低い場合、導電性シードと絶縁層との間に空隙が形成され、そこからめっき液が浸透し、特性の低下を招く。
【００７８】
これに対して、本発明では、第一導電層７１の外縁に接して第一絶縁層９１が形成されるため、第二絶縁層形成時には、第一導電層形成領域の少なくとも一部を覆うようにマスクを配置すればよく、第一絶縁層９１の幅Ｌ９に相当する位置合わせ精度のマージンが存在する。そのため、第二絶縁層形成時に、マスクの配置や印刷位置の厳密な位置合わせが不要となり、生産性を高めることができる。
【００７９】
第二絶縁層９２の材料としては、電気的に絶縁性を示す材料が用いられる。また、第二絶縁層９２は、めっき液に対する化学的安定性を有する材料であることが望ましい。めっき液に対する化学的安定性が高い材料を用いることにより、第二導電層形成時のめっき工程中に、第二絶縁層９２により、光電変換部がめっき液から保護されるため、光電変換部表面へのダメージが生じ難くなる。
【００８０】
第二絶縁層９２は、光電変換部５０との付着強度が大きいことが好ましい。例えば、ヘテロ接合太陽電池では、第二絶縁層９２は、光電変換部５０表面の受光面側透明電極層６ａとの付着強度が大きいことが好ましい。透明電極層と絶縁層との付着強度を大きくすることにより、めっき工程中に、第二絶縁層が剥離し難くなり、透明電極層上への金属の析出を防ぐことができる。
【００８１】
第二絶縁層９２には、光吸収が少ない材料を用いることが好ましい。第二絶縁層９２は、光電変換部５０の受光面側に形成されるため、絶縁層による光吸収が小さければ、より多くの光を光電変換部へ取り込むことが可能となる。例えば、第二絶縁層９２が透過率９０％以上の十分な透明性を有する場合、第二絶縁層での光吸収による光学的な損失が小さく、第二導電層形成後に絶縁層を除去することなく、そのまま太陽電池として使用することができる。そのため、太陽電池の製造工程を単純化でき、太陽電池の生産性をより向上させることが可能となる。第二絶縁層９２が除去されることなくそのまま太陽電池として使用される場合、第二絶縁層９２は、透明性に加えて、十分な耐候性、および熱・湿度に対する安定性を有する材料を用いて形成されることがより望ましい。
【００８２】
第二絶縁層の材料は、無機絶縁性材料でも、有機絶縁性材料でもよい。無機絶縁性材料としては、例えば、酸化シリコン、窒化シリコン、酸化チタン、酸化アルミニウム、酸化マグネシウム、酸化亜鉛等の材料を用いることができる。有機絶縁性材料としては、例えば、ポリエステル、エチレン酢酸ビニル共重合体、アクリル、エポキシ、ポリウレタン、有機シロキサン等の材料を用いることができる。また、有機−無機ハイブリッド絶縁性材料を用いることもできる。
【００８３】
酸化シリコンや窒化シリコン等の無機材料からなる絶縁層の形成には、プラズマＣＶＤ法、スパッタ法等の乾式法が好ましく用いられる。また、プラズマＣＶＤなどに代表されるような乾式法で第二絶縁層９２を形成する場合は、第二絶縁層９２に好適な反射防止特性を付与する観点から、膜厚は３０ｎｍ〜２５０ｎｍの範囲内で設定されることが好ましく、５０ｎｍ〜２５０ｎｍの範囲内で設定されることがより好ましい。
【００８４】
有機材料からなる絶縁層の形成には、スクリーン印刷法等の湿式法が好ましく用いられる。これらの方法によれば、ピンホール等の欠陥が少なく、緻密な構造の膜を形成することが可能となる。
【００８５】
第二絶縁層９２の膜厚は、第二絶縁層の材料や形成方法に応じて適宜設定される。スクリーン印刷法などの湿式法により第二絶縁層９２が形成される場合、第二絶縁層は、絶縁層印刷時に透明導電層の表面凹凸を完全に覆う程度に厚いことが好ましい。かかる観点から、第二絶縁層の膜厚は１０μｍ以上であることが好ましく、１５μｍ以上であることがより好ましい。また、めっき工程の起点となる集電極形成領域は第二絶縁層により被覆されないことが求められる。かかる観点から、第二絶縁層の膜厚は４０μｍ以下であることが好ましく、３０μｍ以下であることがさらに好ましい。
【００８６】
＜第二の実施形態＞
上述のように、第一の実施形態では、マスク等を用いて第一導電層上を被覆する方法や、印刷法等により、第一導電層形成領域上に開口部９２ｈを有する第二絶縁層９２が形成される。一方、本発明の第二の実施形態では、第一導電層７１上の全面に第二絶縁層９２が形成された後、第一導電層７１上の第二絶縁層９２に開口が形成され、この開口を起点としてめっき法により第二導電層７２が形成される。
【００８７】
第二の実施形態において、第二絶縁層に開口を形成する方法は特に制限されず、やすり等を用いた研磨や機械的な孔開け、粘着テープ等を用いて局所的に絶縁層を剥離する方法、レーザ照射、化学エッチング等が採用できる。
【００８８】
好ましくは、第一導電層中の低融点材料を熱流動させることにより、第一導電層上の第二絶縁層に開口が形成される。例えば、低融点材料を含有する第一導電層上に第二絶縁層を形成後、低融点材料の熱流動開始温度Ｔ１以上に加熱（アニール）して第一導電層の表面形状に変化を生じさせることにより、その上に形成されている第二絶縁層に開口（き裂）が形成される。
【００８９】
以下、第一導電層中の低融点材料の熱流動を利用して、絶縁層に開口を形成し、この開口を起点として第二導電層を形成する方法を図面に基づいて説明する。図６は、本発明の第二の実施形態により、太陽電池の光電変換部５０上へ、絶縁層９０および集電極７０を形成する方法を示す工程概念図である。
【００９０】
まず、第一の実施形態と同様に、光電変換部５０が準備される（光電変換部準備工程、図６（Ａ））。次いで、光電変換部５０の第一主面上に、第一導電層を形成するために、低融点材料７１１および絶縁性材料７１２を含む導電性ペーストが塗布される（図６（Ｂ））。
【００９１】
低融点材料７１１は、導電性微粒子であることが好ましい。低融点材料７１１が導電性の場合、導電性ペーストは、低融点材料７１１および絶縁性材料（樹脂材料）７１２を含有する。低融点材料が絶縁性の場合、導電性ペーストは、低融点材料および樹脂材料に加えて、導電性材料を含有する。また、後述のように、導電性ペーストは、低融点材料７１１以外に、高融点材料７１３等の別の材料を含有していてもよい。本実施形態においても、第一の実施形態と同様に、導電性ペーストの塗布領域８３からペースト中の絶縁性材料が染み出して光電変換部上に濡れ広がることにより、第一導電層７１の外縁に接して、第一絶縁層９１が形成される（図６（Ｃ））。
【００９２】
光電変換部の第一主面上への導電性ペーストの塗布により、第一導電層７１および第一絶縁層９１が形成された後、第一導電層非形成領域上に、第二絶縁層９２が形成される（第二絶縁層形成工程）。第二絶縁層９２は、塗布層８４の略全体、すなわち第一導電層７１および第一絶縁層９１の略全体を覆うように形成される（図６（Ｄ））。ここで、略全体を覆うとは、第一導電層および第一絶縁層の全体が覆われている場合に加えて、局所的なピンホールが存在する場合や、絶縁層が局所的に島状に形成されている状態を含む。本実施形態においても、第二絶縁層９２は、塗布層８４が形成されていない領域の全面に形成され、第一主面上の第一導電層非形成領域の全面が絶縁層９０により覆われることが好ましい。
【００９３】
第二絶縁層が形成された後、加熱によるアニール処理が行われる（アニール工程、図６（Ｅ））。アニール処理により、第一導電層７１がアニール温度Ｔａに加熱され、低融点材料７１１が熱流動することによって第一導電層７１の表面形状が変化する。この変化に伴って第一導電層７１上に形成された第二絶縁層９２に変形が生じ、開口９０ｈが形成される。開口は、例えばき裂状に形成される。
【００９４】
第二絶縁層９２に開口９０ｈを形成後に、めっき法により第二導電層７２が形成される（めっき工程、図６（Ｆ））。第一導電層７１は第二絶縁層９２により被覆されているが、第二絶縁層９２の開口９０ｈでは、第一導電層７１が露出した状態である。そのため、めっき工程において第一導電層がめっき液に曝され、この開口９０ｈを起点として金属の析出が可能となる。
【００９５】
本実施形態においても、第一導電層７１の近傍では、絶縁層９０が二層構成であるため、めっき工程において、光電変換部とめっき液との接触を防止できる。また、本実施形態では、第二絶縁層を全面に形成すればよいため、第二絶縁層形成時に、集電極形成領域近傍でのマスクやスクリーン版の位置合わせ等が不要となり、生産性を高めることができる。
【００９６】
本実施形態において、第一導電層７１は、熱流動開始温度Ｔ１の低融点材料７１１を含む。熱流動開始温度とは、加熱により材料が熱流動を生じ、低融点材料を含む層の表面形状が変化する温度であり、典型的には融点である。高分子材料やガラスでは、融点よりも低温で材料が軟化して熱流動を生じる場合がある。このような材料では、熱流動開始温度＝軟化点と定義できる。軟化点とは、粘度が４．５×１０６Ｐａ・ｓとなる温度である（ガラスの軟化点の定義に同じ）。
【００９７】
低融点材料は、アニール処理において熱流動を生じ、第一導電層７１の表面形状に変化を生じさせるものであることが好ましい。そのため、低融点材料の熱流動開始温度Ｔ１は、アニール工程における加熱温度（アニール温度）Ｔａよりも低温であることが好ましい。
【００９８】
低融点材料の熱流動開始温度Ｔ１の下限は特に限定されない。アニール処理時における第一導電層の表面形状の変化量を大きくして、第二絶縁層９２に開口９０ｈを容易に形成するためには、第一導電層の形成時に、低融点材料が熱流動を生じないことが好ましい。導電性ペーストを用いて第一導電層７１（および第一絶縁層９１）が形成される場合、ペーストの乾燥のために加熱が行われることがある。この場合は、低融点材料の熱流動開始温度Ｔ１は、導電性ペーストの乾燥のための加熱温度よりも高温であることが好ましい。かかる観点から、低融点材料の熱流動開始温度Ｔ１は、８０℃以上が好ましく、１００℃以上がより好ましい。
【００９９】
低融点材料は、熱流動開始温度Ｔ１が上記範囲であれば、有機物であっても、無機物であってもよい。低融点材料は、電気的には導電性であっても、絶縁性でも良いが、導電性を有する金属材料であることが望ましい。低融点材料が金属材料であれば、第一導電層の抵抗値を小さくできるため、電解めっき法により第二導電層が形成される場合に、第二導電層の膜厚の均一性を高めることができる。また、低融点材料が金属材料であれば、光電変換部５０と集電極７０との間の接触抵抗を低下させることも可能となる。
【０１００】
導電性の低融点材料としては、低融点金属材料の単体もしくは合金、複数の低融点金属材料の混合物を好適に用いることができる。低融点金属材料としては、例えば、インジウムやビスマス、ガリウム等が挙げられる。低融点材料が、金属微粒子等の粒子状材料である場合、アニール処理による第二絶縁層への開口の形成を容易とする観点から、低融点材料の粒径ＤＬは、第一導電層７１の膜厚の１／２０以上であることが好ましく、１／１０以上であることがより好ましい。
【０１０１】
低融点材料の粒子の形状は特に限定されないが、扁平状等の非球形が好ましい。また、球形の粒子を焼結等の手法により結合させて非球形としたものも好ましく用いられる。一般に、金属粒子が液相状態となると、表面エネルギーを小さくするために、表面形状が球形となりやすい。アニール処理前の第一導電層の低融点材料が非球形であれば、アニール処理により熱流動開始温度Ｔ１以上に加熱されると、粒子が球形に近付くため、第一導電層の表面形状の変化量がより大きくなる。そのため、第一導電層７１上の第二絶縁層９２への開口の形成が容易となる。
【０１０２】
第一導電層７１は、上記の低融点材料に加えて、低融点材料よりも相対的に高温の熱流動開始温度を有する高融点材料を含有することが好ましい。第一導電層７１が高融点材料７１３を有することで、第一導電層と第二導電層とを効率よく導通させることができ、太陽電池の変換効率を向上させることができる。例えば、低融点材料として表面エネルギーの大きい材料が用いられる場合、アニール処理により第一導電層７１が高温に曝されて、低融点材料が液相状態になると、低融点材料の粒子が集合して粗大な粒状となり、第一導電層７１に断線を生じる場合がある。これに対して、高融点材料はアニール処理時の加熱によっても液相状態とならないため、第一導電層形成材料中に高融点材料を含有することにより、低融点材料の粗大化による第一導電層の断線が抑制され得る。
【０１０３】
高融点材料の熱流動開始温度Ｔ２は、アニール温度Ｔａよりも高いことが好ましい。すなわち、第一導電層７１が低融点材料および高融点材料を含有する場合、低融点材料の熱流動開始温度Ｔ１、高融点材料の熱流動開始温度Ｔ２、およびアニール処理におけるアニール温度Ｔａは、Ｔ１＜Ｔａ＜Ｔ２を満たすことが好ましい。高融点材料は、絶縁性材料であっても導電性材料であってもよいが、第一導電層の抵抗をより小さくする観点から導電性材料が好ましい。また、低融点材料の導電性が低い場合は、高融点材料として導電性の高い材料を用いることにより、第一導電層全体としての抵抗を小さくすることができる。導電性の高融点材料としては、例えば、銀、アルミニウム、銅などの金属材料の単体もしくは、複数の金属材料を好ましく用いることができる。
【０１０４】
第一導電層７１が低融点材料と高融点材料とを含有する場合、その含有比は、上記のような低融点材料粗大化による断線の抑止や、第一導電層の導電性、絶縁層への開口の形成容易性（第二導電層の金属析出の起点数の増大）等の観点から、適宜に調整される。その最適値は、用いられる材料や粒径の組合せに応じて異なるが、例えば、低融点材料と高融点材料の重量比（低融点材料：高融点材料）は、５：９５〜６７：３３の範囲である。低融点材料：高融点材料の重量比は、１０：９０〜５０：５０がより好ましく、１５：８５〜３５：６５がさらに好ましい。
【０１０５】
前述のごとく、第一導電層７１は導電性であり、体積抵抗率が１０−２Ω・ｃｍ以下であればよい。第一導電層７１の体積抵抗率は、１０−４Ω・ｃｍ以下であることが好ましい。第一導電層が低融点材料のみを有する場合は、低融点材料が導電性を有していればよい。第一導電層が、低融点材料および高融点材料を含有する場合は、低融点材料および高融点材料のうち、少なくともいずれか一方が導電性を有していればよい。例えば、低融点材料／高融点材料の組合せとしては、絶縁性／導電性、導電性／絶縁性、導電性／導電性が挙げられるが、第一導電層をより低抵抗とするためには、低融点材料および高融点材料の双方が導電性を有する材料であることが好ましい。
【０１０６】
なお、アニール処理において、第二絶縁層９２の開口９０ｈは、主に第一導電層７１の低融点材料７１１上に形成される。低融点材料が絶縁性材料の場合、開口の直下は絶縁性であるが、低融点材料の周辺に存在する導電性の高融点材料にもめっき液が浸透するために、第一導電層とめっき液とを導通させることが可能である。
【０１０７】
上記のような低融点材料と高融点材料との組合せを用いる以外に、第一導電層７１中の導電性材料の大きさ（例えば、粒径）等を調整することにより、アニール処理時の加熱による第一導電層の断線を抑制し、変換効率を向上させることも可能である。例えば、銀、銅、金等の高い融点を有する材料も、粒径が１μｍ以下の微粒子であれば、融点よりも低温の２００℃程度あるいはそれ以下の温度Ｔ１’で焼結ネッキング（微粒子の融着）を生じるため、本発明の「低融点材料」として用いることができる。このような焼結ネッキングを生じる材料は、焼結ネッキング開始温度Ｔ１’以上に加熱されると、微粒子の外周部付近に変形が生じるため、第一導電層の表面形状を変化させ、第二絶縁層に開口を形成することができる。また、微粒子が焼結ネッキング開始温度以上に加熱された場合であっても、融点Ｔ２’未満の温度であれば微粒子は固相状態を維持するため、材料の粗大化による断線が生じ難い。すなわち、金属微粒子等の焼結ネッキングを生じる材料は、本発明における「低融点材料」でありながら、「高融点材料」としての側面も有しているといえる。このような焼結ネッキングを生じる材料では、焼結ネッキング開始温度Ｔ１’＝熱流動開始温度Ｔ１と定義できる。
【０１０８】
本実施形態において、第二絶縁層９２の膜厚は、アニール処理における第一導電層の表面形状の変化に伴って生じる界面の応力等によって、第二絶縁層に開口が形成され得る程度に薄いことが好ましい。かかる観点から、第二絶縁層９２の膜厚は、１０００ｎｍ以下であることが好ましく、５００ｎｍ以下であることがより好ましい。なお、第一導電層形成領域上の第二絶縁層の膜厚と第一導電層非形成領域上の第二絶縁層の膜厚は異なっていてもよい。例えば、第一導電層形成領域では、アニール処理による開口の形成を容易とする観点で第二絶縁層の膜厚が設定され、第一導電層非形成領域では、適宜の反射防止特性を有する光学膜厚となるように第二絶縁層の膜厚が設定されてもよい。
【０１０９】
本実施形態においても、第一の実施形態と同様に、第二絶縁層の材料は、無機絶縁性材料でも、有機絶縁性材料でもよい。アニール処理における第一導電層の表面形状の変化に伴って生じる界面の応力等による、絶縁層への開口の形成を容易とする観点から、本実施形態においては、絶縁層の材料は、破断伸びが小さい無機材料であることが好ましい。
【０１１０】
第一導電層形成領域上の第二絶縁層９２は、必ずしも連続した層状でなくてもよく、島状であっても良い。なお、本明細書における「島状」との用語は、表面の一部に、絶縁層が形成されていない領域を有する状態を意味する。
【０１１１】
本実施形態において、第一導電層形成領域上の第二絶縁層９２は、第一導電層７１と第二導電層７２との付着力の向上にも寄与し得る。例えば、下地電極層であるＡｇ層上にめっき法によりＣｕ層が形成される場合、Ａｇ層とＣｕ層との付着力は小さいが、酸化シリコン等からなる第二絶縁層上にＣｕ層が形成されることにより、第二導電層の付着力が高められ、太陽電池の信頼性を向上することが期待される。
【０１１２】
アニール処理時のアニール温度（加熱温度）Ｔａは、低融点材料の熱流動開始温度Ｔ１よりも高温、すなわちＴ１＜Ｔａであることが好ましい。アニール温度Ｔａは、Ｔ１＋１℃≦Ｔａ≦Ｔ１＋１００℃を満たすことがより好ましく、Ｔ１＋５℃≦Ｔａ≦Ｔ１＋６０℃を満たすことがさらに好ましい。アニール温度は、第一導電層の材料の組成や含有量等に応じて適宜設定され得る。
【０１１３】
アニール温度Ｔａは、光電変換部５０の耐熱温度よりも低温であることが好ましい。これに伴って、第一導電層７１の低融点材料の熱流動開始温度Ｔ１も、光電変換部の耐熱温度よりも低温であることが好ましい。
【０１１４】
光電変換部の耐熱温度とは、当該光電変換部を備える太陽電池、あるいは太陽電池を用いて作製した太陽電池モジュールの特性が不可逆的に低下する温度であり、光電変換部の構成により異なる。例えば、ヘテロ接合太陽電池では、光電変換部を構成する結晶シリコン基板は、５００℃以上の高温に加熱された場合でも特性変化を生じ難いが、透明電極層や非晶質シリコン系薄膜は２５０℃程度に加熱されると、熱劣化を生じたり、ドープ不純物の拡散を生じ、太陽電池特性の不可逆的な低下を生じる場合がある。
【０１１５】
すなわち、ヘテロ接合太陽電池や、シリコン系薄膜太陽電池のように透明電極層や非晶質シリコン系薄膜を有する場合の耐熱温度は２５０℃程度である。そのため、光電変換部が非晶質シリコン系薄膜を備えるヘテロ接合太陽電池や、シリコン系薄膜太陽電池の場合、非晶質シリコン系薄膜およびその界面での熱ダメージ抑制の観点から、アニール温度は２５０℃以下に設定されることが好ましい。より高性能の太陽電池を実現するためには、アニール温度は２００℃以下にすることがより好ましく、１８０℃以下にすることがさらに好ましい。
【０１１６】
一方、一導電型結晶シリコン基板の第一主面上に逆導電型の拡散層を有する結晶シリコン太陽電池は、非晶質シリコン薄膜や透明電極層を有していないため、耐熱温度は８００℃〜９００℃程度である。そのため、２５０℃よりも高温のアニール温度Ｔａでアニール処理が行われてもよい。
【０１１７】
なお、第二の実施形態において、第二絶縁層への開口の形成方法は、絶縁層形成後にアニール処理を行う方法に限定されない。例えば、基板を加熱しながら第二絶縁層が形成されることで、絶縁層の形成と略同時に開口を形成することもできる。ここで、「絶縁層の形成と略同時」とは、絶縁層形成工程の他に、アニール処理等の別途の工程が行われていない状態、すなわち、絶縁層の製膜中、あるいは製膜直後の状態を意味する。製膜直後とは、絶縁層の製膜終了後（加熱停止後）から、基板が冷却され室温等に戻るまでの間も含むものとする。また、低融点材料上の絶縁層に開口が形成される場合、低融点材料上の絶縁層の製膜が終わった後であっても、その周辺に絶縁層が製膜されることに追随して、低融点材料周辺の絶縁層に変形が生じ、開口が形成される場合も含むものとする。
【０１１８】
絶縁層の形成と略同時に開口を形成する方法としては、例えば、絶縁層形成工程において、第一導電層７１の低融点材料７１１の熱流動開始温度Ｔ１よりも高い温度Ｔｂに基板を加熱しながら、第一導電層７１上に第二絶縁層９２を製膜する方法が用いられる。低融点材料が流動状態となっている第一導電層上に第二絶縁層９２が製膜されるため、製膜と同時に製膜界面に応力が生じ、例えばき裂状の開口が絶縁層に形成される。
【０１１９】
なお、絶縁層形成時の基板温度Ｔｂ（以下、「絶縁層形成温度」）とは、絶縁層の製膜開始時点の基板表面温度（「基板加熱温度」ともいう）を表す。一般に、絶縁層の製膜中の基板表面温度の平均値は、通常製膜開始時点の基板表面温度以上となる。したがって、絶縁層形成温度Ｔｂが、低融点材料の熱流動開始温度Ｔ１よりも高温であれば、絶縁層に開口等の変形を形成することができる。
【０１２０】
例えば、第二絶縁層９２がＣＶＤ法やスパッタ法等の乾式法により形成される場合は、絶縁層製膜中の基板表面温度を低融点材料の熱流動開始温度Ｔ１よりも高温とすることにより、開口を形成することができる。また、第二絶縁層９２が湿式法により形成される場合は、溶媒を乾燥する際の基板表面温度を低融点材料の熱流動開始温度Ｔ１よりも高温とすることにより、開口を形成することができる。なお、湿式法により絶縁層が形成される場合の「製膜開始時点」とは、溶媒の乾燥開始時点を指す。絶縁層形成温度Ｔｂの好ましい範囲は、前記アニール温度Ｔａの好ましい範囲と同様である。
【０１２１】
基板表面温度は、例えば基板表面に温度表示材（サーモラベルやサーモシールとも呼ばれる）や熱電対を貼り付けて測定することができる。また、加熱部（ヒーターなど）の温度は、基板の表面温度が所定範囲となるように適宜に調整することができる。
【０１２２】
絶縁層の形成と略同時に開口が形成された後、開口の形成が不十分な箇所がある場合等は、さらに前述のアニール工程が行われてもよい。
【０１２３】
［集電極形成後の付加工程］
上記のように、本発明の第一の実施形態および第二の実施形態のいずれにおいても、第一導電層上の絶縁層の開口（部）を起点として、めっきにより第二導電層が形成される。めっき後には、基板１２の表面に残留しためっき液を除去することが好ましい。めっき液を除去することによって、第一導電層非形成領域に析出した金属を除去することができる。第一導電層非形成領域に析出する金属としては、例えば第二絶縁層９２のピンホール等を起点とするものが挙げられる。めっき液除去工程により、このような金属が除去されることによって、遮光が低減され、太陽電池特性をより向上させることが可能となる。
【０１２４】
本発明においては、集電極形成後（めっき工程後）に、光電変換部上の絶縁層が除去されてもよい。特に、第二絶縁層として光吸収の大きい材料が用いられる場合は、絶縁層の光吸収による太陽電池特性の低下を抑制するために、絶縁層除去工程が行われることが好ましい。第二絶縁層の除去方法は、絶縁層材料の特性に応じて適宜選択される。例えば、化学的なエッチングや機械的研磨により第二絶縁層が除去され得る。また、材料によってはアッシング（灰化）法も適用可能である。この際、光取り込み効果をより向上させる観点から、第一導電層非形成領域上の第二絶縁層が全て除去されることがより好ましい。なお、第二絶縁層として光吸収の小さい材料が用いられる場合は、絶縁層除去工程が行われる必要はない。
【０１２５】
以上、ヘテロ接合太陽電池の受光面側に集電極７０が設けられる場合を中心に説明したが、裏面側にも同様の集電極が形成されてもよい。ヘテロ接合太陽電池のように結晶シリコン基板を用いた太陽電池は、電流量が大きいため、一般に、透明電極層／集電極間の接触抵抗による発電ロスが顕著となる傾向がある。これに対して、第一導電層と第二導電層を有する集電極は、透明電極層との接触抵抗が低いため、本発明によれば、接触抵抗に起因する発電ロスを低減することが可能となる。
【０１２６】
［ヘテロ接合太陽電池以外への適用例］
本発明は、ヘテロ接合太陽電池以外の結晶シリコン太陽電池や、ＧａＡｓ等のシリコン以外の半導体基板が用いられる太陽電池、非晶質シリコン系薄膜や結晶質シリコン系薄膜のｐｉｎ接合あるいはｐｎ接合上に透明電極層が形成されたシリコン系薄膜太陽電池や、ＣＩＳ，ＣＩＧＳ等の化合物半導体太陽電池、色素増感太陽電池や有機薄膜（導電性ポリマー）等の有機薄膜太陽電池のような各種の太陽電池に適用可能である。
【０１２７】
結晶シリコン太陽電池としては、一導電型（例えばｐ型）結晶シリコン基板の第一主面上に逆導電型（例えばｎ型）の拡散層を有し、拡散層上に前記集電極を有する構成が挙げられる。このような結晶シリコン太陽電池は、一導電型層の裏面側にｐ＋層等の導電型層を備えるのが一般的である。このように、光電変換部が非晶質シリコン層や透明電極層を含まない場合は、低融点材料の熱流動開始温度Ｔ１およびアニール温度Ｔａは、２５０℃より高くてもよい。
【０１２８】
シリコン系薄膜太陽電池としては、例えば、ｐ型薄膜とｎ型薄膜との間に非晶質の真性（ｉ型）シリコン薄膜を有する非晶質シリコン系薄膜太陽電池や、ｐ型薄膜とｎ型薄膜との間に結晶質の真性シリコン薄膜を有する結晶質シリコン系半導体太陽電池が挙げられる。また、複数のｐｉｎ接合が積層されたタンデム型の薄膜太陽電池も好適である。このようなシリコン系薄膜太陽電池では、透明電極層や非晶質シリコン系薄膜の耐熱性を勘案して、低融点材料の熱流動開始温度Ｔ１およびアニール温度Ｔａは２５０℃以下であることが好ましく、２００℃以下であることがより好ましく、１８０℃以下であることがさらに好ましい。
【０１２９】
［太陽電池モジュール］
本発明の太陽電池は、実用に供するに際して、モジュール化されることが好ましい。太陽電池のモジュール化は、適宜の方法により行われる。例えば、集電極にタブ等のインターコネクタを介してバスバーが接続されることによって、複数の太陽電池セルが直列または並列に接続され、封止材およびガラス板により封止されることによりモジュール化が行われる。
【実施例】
【０１３０】
以下、ヘテロ接合太陽電池の作製例を挙げて、本発明を具体的に説明するが、本発明は以下の例に限定されるものではない。【０１３１】
（作製例１）
一導電型単結晶シリコン基板として、入射面の面方位が（１００）で、厚みが２００μｍのｎ型単結晶シリコンウェハを用い、このシリコンウェハを２重量％のＨＦ水溶液に３分間浸漬し、表面の酸化シリコン膜を除去後、超純水によるリンスが２回行われた。このシリコン基板を、７０℃に保持された５／１５重量％のＫＯＨ／イソプロピルアルコール水溶液に１５分間浸漬し、ウェハの表面をエッチングすることでテクスチャが形成された。その後に超純水によるリンスが２回行われた。原子間力顕微鏡（ＡＦＭ  パシフィックナノテクノロジー社製）により、ウェハの表面観察を行ったところ、ウェハの表面はエッチングが進行しており、（１１１）面が露出したピラミッド型のテクスチャが形成されていた。【０１３２】
エッチング後のウェハがＣＶＤ装置へ導入され、その受光面側に、真性シリコン系薄膜２ａとしてｉ型非晶質シリコンが５ｎｍの膜厚で製膜された。ｉ型非晶質シリコンの製膜条件は、基板温度：１５０℃、圧力：１２０Ｐａ、ＳｉＨ４／Ｈ２流量比：３／１０、投入パワー密度：０．０１１Ｗ／ｃｍ２であった。なお、本作製例における薄膜の膜厚は、ガラス基板上に同条件にて製膜された薄膜の膜厚を、分光エリプソメトリー（商品名Ｍ２０００、ジェー・エー・ウーラム社製）にて測定することにより求められた製膜速度から算出された値である。【０１３３】
ｉ型非晶質シリコン層２ａ上に、逆導電型シリコン系薄膜３ａとしてｐ型非晶質シリコンが７ｎｍの膜厚で製膜された。ｐ型非晶質シリコン層３ａの製膜条件は、基板温度が１５０℃、圧力６０Ｐａ、ＳｉＨ４／Ｂ２Ｈ６流量比が１／３、投入パワー密度が０．０１Ｗ／ｃｍ２であった。なお、上記でいうＢ２Ｈ６ガス流量は、Ｈ２によりＢ２Ｈ６濃度が５０００ｐｐｍまで希釈された希釈ガスの流量である。【０１３４】
次にウェハの裏面側に、真性シリコン系薄膜２ｂとしてｉ型非晶質シリコン層が６ｎｍの膜厚で製膜された。ｉ型非晶質シリコン層２ｂの製膜条件は、上記のｉ型非晶質シリコン層２ａの製膜条件と同様であった。ｉ型非晶質シリコン層２ｂ上に、一導電型シリコン系薄膜３ｂとしてｎ型非晶質シリコン層が４ｎｍの膜厚で製膜された。ｎ型非晶質シリコン層３ｂの製膜条件は、基板温度：１５０℃、圧力：６０Ｐａ、ＳｉＨ４／ＰＨ３流量比：１／２、投入パワー密度：０．０１Ｗ／ｃｍ２であった。なお、上記でいうＰＨ３ガス流量は、Ｈ２によりＰＨ３濃度が５０００ｐｐｍまで希釈された希釈ガスの流量である。【０１３５】
この上に透明電極層６ａおよび６ｂとして、各々酸化インジウム錫（ＩＴＯ、屈折率：１．９）が１００ｎｍの膜厚で製膜された。ターゲットとして酸化インジウムを用い、基板温度：室温、圧力：０．２Ｐａのアルゴン雰囲気中で、０．５Ｗ／ｃｍ２のパワー密度を印加して透明電極層の製膜が行われた。裏面側透明電極層６ｂ上には、裏面金属電極８として、スパッタ法により銀が５００ｎｍの膜厚で形成された。受光面側透明電極層６ａ上には、第一導電層７１および第二導電層７２を有する集電極７０が以下のように形成された。【０１３６】
第一導電層７１の形成には、導電性微粒子７１０として、低融点材料としてのＳｎＢｉ金属粉末（粒径ＤL＝２５〜３５μｍ、融点Ｔ１＝１４１℃）と、高融点材料としての銀粉末（粒径ＤH＝２〜３μｍ、融点Ｔ２＝９７１℃）とを、２０：８０の重量比で含み、さらに絶縁性材料（バインダー樹脂）としてエポキシ系樹脂を５ｗｔ％含む印刷ペースト（塗布材料）が用いられた。この印刷ペーストを、集電極パターンに対応する開口幅（Ｌ＝８０μｍ）を有する＃２３０メッシュ（開口幅：ｌ＝８５μｍ）のスクリーン版を用いて、スクリーン印刷し、１８０℃で乾燥が行われた。このサンプルを光学顕微鏡にて観察したところ、第一導電層に含まれるバインダー樹脂の一部が染み出し、該染み出し部分により、第一導電層７１に接するように第一絶縁層９１が０．５ｍｍ幅に形成されていた。【０１３７】
第一導電層７１と第一絶縁層９１が形成されたウェハが、ＣＶＤ装置に投入され、第二絶縁層９２として酸化シリコン層（屈折率：１．５）が、プラズマＣＶＤ法により４５ｎｍの厚みで受光面側に形成された。この際、第二絶縁層は、第一導電層非形成領域上と第一導電層上の全面に形成されていた。すなわち、第一導電層上および第一絶縁層上の全面が第二絶縁層に覆われていた。【０１３８】
第二絶縁層９２の製膜条件は、基板温度：１３５℃、圧力１３３Ｐａ、ＳｉＨ４／ＣＯ２流量比：１／２０、投入パワー密度：０．０５Ｗ／ｃｍ２（周波数１３．５６ＭＨｚ）であった。その後、絶縁層形成後のウェハが熱風循環型オーブンに導入され、大気雰囲気において、１８０℃で２０分間、アニール処理が実施された。【０１３９】
以上のようにアニール工程までが行われた基板１２が、図３に示すように、めっき槽１１に投入された。めっき液１６には、硫酸銅五水和物、硫酸、および塩化ナトリウムが、それぞれ１２０ｇ／ｌ、１５０ｇ／ｌ、および７０ｍｇ／ｌの濃度となるように調製された溶液に、添加剤（上村工業製：品番ＥＳＹ−２Ｂ、ＥＳＹ−Ｈ、ＥＳＹ−１Ａ）が添加されたものが用いられた。このめっき液を用いて、温度４０℃、電流３Ａ／ｄｍ２の条件でめっきが行われ、第一導電層７１上の絶縁層上に、１０μｍ程度の厚みで第二導電層７２として銅が均一に析出した。第一導電層が形成されていない領域への銅の析出はほとんどみられなかった。【０１４０】
該基板を用い、その後、さらに電流密度５Ａ／ｄｍ２の条件で過剰にめっきを実施し、第一導電層非形成領域にＣｕをピンホール状に析出させた。過剰めっき後の集電極近傍の平面観察写真を図７Ａに示す。図７Ａにおいて、写真下端の白色部分は、第一導電層形成領域上に、第二導電層として銅が析出した集電極部分である。図中の黒色矢印より下側の領域ａは、第一絶縁層（印刷ペースト中のバインダー樹脂の染み出し部分）上に第二絶縁層（酸化シリコン層）が形成された領域であり、黒線矢印より上側の領域ｂは、透明電極層上に直接第二絶縁層が形成された領域である。図７Ａから明らかなように、第一絶縁層非形成領域ｂでは、銅の析出がみられたのに対して、第一導電層近傍の第一絶縁層形成領域ａでは、銅はほとんど析出していなかった。【０１４１】
（作製例２）
作製例１と同様に、受光面側透明電極層６ａ上に、印刷ペースト（塗布材料）がスクリーン印刷され、第一導電層７１に接するように第一絶縁層９１が形成された。第一導電層形成パターンのネガパターンに開口部を有するスクリーン版を利用して、シロキサン系アクリル樹脂をスクリーン印刷し、４００ｍＪの条件にてＵＶ硬化させることにより、第二絶縁層９２を形成した。第二絶縁層は、印刷ペーストの塗布層８４が形成されていない領域の全面に形成された。第二絶縁層は、ペースト中のバインダー樹脂の染み出しにより形成された第一絶縁層上の略全面を覆うように形成されており、第一導電層上には形成されていなかった。【０１４２】
その後、作製例１と同様にして、第一導電層７１上に、第二導電層７２として銅を析出させた。第一導電層が形成されていない領域への銅の析出はほとんどみられなかった。図８Ａにおいて、中央の白色部分が第一導電層上に銅が析出した領域であり、その周囲の黒色部分は、第二絶縁層の膜厚が小さい領域である。【０１４３】
（作製例３）
第一導電層（および第一絶縁層）形成用の印刷ペーストとして、バインダー樹脂の含有量が２０ｗｔ％のペーストが用いられた点を除いて、作製例１と同様にヘテロ接合太陽電池が作製された。【０１４４】
（作製例４)
作製例４では、第一導電層（および第一絶縁層）形成用の印刷ペーストとして、バインダー樹脂の含有量が４ｗｔ％のペーストが用いられた点を除いて、作製例１と同様にヘテロ接合太陽電池が作製された。印刷ペーストをスクリーン印刷し、乾燥後のサンプルを光学顕微鏡にて観察したところ、第一導電層からのバインダー樹脂の染み出しは観測されなかった。すなわち、作製例４では、第一絶縁層９１が形成されなかった。【０１４５】
作製例１と同様に、第二絶縁層（酸化シリコン層）の製膜およびアニールを実施後に、電流３Ａ／ｄｍ２の条件でめっきが行われ、第一導電層７１上の絶縁層上に、１０μｍ程度の厚みで第二導電層７２として銅を均一に析出させた。第一導電層が形成されていない領域への銅の析出はほとんどみられなかった。一方、作製例１と同様に過剰めっきを実施したところ、図７Ｂに示すように、第一導電層形成領域の近傍に銅の析出がみられた。【０１４６】
（作製例５)
作製例５では、作製例４と同様に、バインダー樹脂の含有量が４ｗｔ％のペーストを用いて第一導電層を形成後、作製例２と同様に、第一導電層形成パターンのネガパターンのスクリーン版を利用してシロキサン系アクリル樹脂をスクリーン印刷し、硬化させることにより、第二絶縁層９２を形成した。その後、第一導電層７１上に、第二導電層７２として銅を析出させたところ、第一導電層の近傍に銅の析出がみられた。図８Ｂにおいて、中央の白色部分が第一導電層上に銅が析出した領域であり、その外縁の黒色部分は、第二絶縁層の膜厚が小さい領域である。第一導電層形成領域近傍の絶縁層の膜厚が小さい部分にも銅が析出していることが分かる。【０１４７】
作製例１〜５で用いた導電性ペーストの樹脂含有量および粘度、第一導電層のライン抵抗および線幅、第一絶縁層の線幅（ペーストの染み出し幅）、ならびに第二絶縁層の形成方法および材料を、表１に示す。なお、粘度は、株式会社ブルックフィールド製のＨＢ型回転粘度計にて、１４号スピンドルを用い、試料温度２５℃、スピンドル回転速度４ｒｐｍの条件で測定した値である。【０１４８】
【表１】
0005695283.tif 000002
【０１４９】
第一導電層形成に用いられる導電性ペースト中のエポキシ樹脂（バインダー樹脂）の含有量が５ｗｔ％である作製例１および作製例２、ならびにエポキシ樹脂の含有量が２０ｗｔ％である作製例３では、導電性ペーストの塗布領域からエポキシが染み出すことにより第一絶縁層が形成されたのに対し、エポキシ樹脂の含有量が４ｗｔ％の作製例４および作製例５では、エポキシ樹脂が染み出さず、第一絶縁層が形成されなかった。【０１５０】
第一絶縁層を有さない作製例４（図７Ｂ）では、過剰めっき後に、第一導電層形成領域近傍にも銅が析出していたのに対して、第一絶縁層上に第二絶縁層が形成された作製例１（図７Ａ）および作製例３では、第一導電層近傍（領域ａ）の絶縁層が二層となっているため、第二絶縁層が単層の箇所（領域ｂ）と比較して、絶縁層によるめっき液からの保護能力が高いことが分かる。また、作製例５（図８Ｂ）では、第一導電層形成領域近傍の第二絶縁層の膜厚が小さくなっている領域で銅が析出していたのに対して、作製例２（図８Ａ）では、第一導電層非形成領域での銅の析出はみられなかった。【０１５１】
これらの結果から、第二導電層が乾式法により形成される場合（作製例１，３）、および印刷法により形成される場合（作製例２）のいずれにおいても、導電性ペーストの絶縁材料が染み出して第一絶縁層が形成されることにより、第一導電層非形成領域上への不所望の金属の析出が抑制されることが分かる。【０１５２】
エポキシ樹脂の含有量２０％である作製例３では、第一導電層のライン抵抗が１．３Ω／ｃｍであり、作製例１，２に比べて、抵抗が増加した。これは、ペースト中の樹脂含有量が多いことに起因すると考えられる。また、作製例３に比べて、作製例１，２では、第一導電層の線幅が約４０μｍ細くなった。これは、液状樹脂の含有量が小さく、金属粒子の含有量が相対的に大きいために、導電性ペーストの粘度が上昇したことに起因すると考えられる。従って、導電性ペーストの樹脂含有量等を調整することにより、導電性ペーストの粘度を調整し、第一導電層の線幅の増大や、抵抗の増大を抑制でき、太陽電池特性をより向上できると考えられる。【０１５３】
以上、作製例を用いて説明したように、本発明によれば、レジスト等を用いて厳密なパターニングを行うことなく、光電変換部をめっき液から保護するための絶縁層を形成することが可能である。また、第一導電層近傍の絶縁層が二層構成であるため、不所望の金属の析出が抑制され、高出力の太陽電池を低コストで提供することが可能となる。
【符号の説明】
【０１５４】
１．  結晶シリコン基板
２ａ，３ａ．  真性シリコン系薄膜
３ａ，３ｂ．  導電型シリコン系薄膜
６ａ，６ｂ．  透明電極層
７０．  集電極
７１．  第一導電層
７１０．  導電性微粒子
７１１．  低融点材料
７１２．  絶縁性材料
７１３．  高融点材料
７２．  第二導電層
８．  裏面金属電極
９０．  絶縁層
９１．  第一絶縁層
９２．  第二絶縁層
９０ｈ．  開口
９２ｈ．  開口部
５０．  光電変換部
１０１，１０２．  太陽電池
１０５．  ヘテロ接合太陽電池
【要約】
本発明の太陽電池は、光電変換部（５０）の第一主面上に集電極（７０）を備える。集電極（７０）は、光電変換部（５０）側から順に、第一導電層（７１）と第二導電層（７２）とを含む。光電変換部（５０）の第一主面上において、第一導電層（７０）が形成されていない第一導電層非形成領域には、絶縁層（９０）が形成されている。絶縁層（９０）は、光電変換部（５０）の第一主面上において、第一導電層（７１）に接する第一絶縁層（９１）と、第一絶縁層（９１）上の少なくとも一部を覆うように形成された第二絶縁層（９２）とを備える。【図１Ａ】
0005695283.tif 000003
【図１Ｂ】
0005695283.tif 000004
【図２】
0005695283.tif 000005
【図３】
0005695283.tif 000006
【図４】
0005695283.tif 000007
【図５】
0005695283.tif 000008
【図６】
0005695283.tif 000009
【図７Ａ】
0005695283.tif 000010
【図７Ｂ】
0005695283.tif 000011
【図８Ａ】
0005695283.tif 000012
【図８Ｂ】
0005695283.tif 000013